(57)【要約】【課題】補強層を構成する繊維補強材料を、特定の特性をもつ高撚コードを使用することで、音振特性が良好で、かつ耐久性の良好なパワーステアリングホースを提供することにある。【解決手段】パワーステアリングホース１は、内面ゴム層２と外面ゴム層３との間に、中間ゴム層４を挟んで２層の補強層５ａ，５ｂ（繊維補強コード）が編組してある。補強層５ａ，５ｂは、特に限定しないが、この実施形態ではナイロン６６を使用し、撚コードは、片撚または双撚の何れか一方により構成するものである。補強層５ａ，５ｂの補強材料としては、０．８５ｃＮ／　ｄｔｅｘ　時の中間伸度が２．２　％〜５．０　％、切断伸度が　８％〜２５％、好ましくは１３％〜２０％で、かつ撚数が１５〜３０回／１０ｃｍとなる撚コードを使用する。【選択図】　図１
2004144260.tif 000002
【特許請求の範囲】
【請求項１】
内面ゴム層と外面ゴム層との間に、中間ゴム層を挟んで複数層の補強層を設けたパワーステアリングホースにおいて、
前記補強層の補強材料として、０．８５ｃＮ／　ｄｔｅｘ　時の中間伸度が２．２　％〜５．０　％、切断伸度が　８％〜２５％で、かつ撚数が１５〜３０回／１０ｃｍである撚コードを使用して成るパワーステアリングホース。
【請求項２】
前記撚コードは、片撚または双撚の何れか一方により構成した請求項１に記載のパワーステアリングホース。
【発明の詳細な説明】
【０００１】
【発明の属する技術分野】
この発明は、パワーステアリングホースに係わり、更に詳しくは音振特性（ＮＶＨ特性）が良好で、かつホースの耐久性の良好なパワーステアリングホースに関するものである。
【０００２】
【従来の技術】
従来、自動車のパワーステアリング機構等に使用されるパワーステアリングホースは、内面ゴム層と外面ゴム層との間に、中間ゴム層を挟んで複数層の補強コードを編組して成る補強層を設けた構成となっており、近年、かかるパワーステアリングホースに対して、自動車のエンジン等からの振動音の低減による音振特性（ＮＶＨ特性）の向上が要望されている。
【０００３】
パワーステアリングホースの音振特性の向上に関しては、従来ホースの膨張量を高めるために、補強層の補強コードの編組角度を最適な角度に設定したり、補強材料を特定のものにする等の発明等が提案されており、その中でも、補強材料に関しては、ディップ処理時に低ストレッチ処理を行うことによる低モジュラス化が有効な対策とされている（例えば、特許文献１参照）。
【０００４】
【特許文献１】
特開平７−４２８７９号公報（第２〜４頁、図１）
【０００５】
【発明が解決しようとする課題】
然しながら、補強材料の低モジュラス化を行った場合、補強材料の切断伸度も同時に大きくなり、インパルス特性に代表されるホースの耐久性が低下するという問題があった。
【０００６】
この発明の目的は、補強層を構成する補強材料の構造及び特性を所定の範囲に設定することで、音振特性が良好で、かつ耐久性の良好なホースとすることが出来るパワーステアリングホースを提供することにある。
【０００７】
【課題を解決するための手段】
この発明は上記目的を達成するため、補強層の補強材料として、０．８５ｃＮ／　ｄｔｅｘ　時の中間伸度が２．２　％〜５．０　％、切断伸度が　８％〜２５％で、かつ撚数が１５〜３０回／１０ｃｍである撚コードを使用したことを要旨とするものである。
【０００８】
前記撚コードは、片撚または双撚の何れか一方により構成するものである。　この発明は、上記のように補強層を構成する補強材料の構造及び特性を所定の範囲に設定することで、音振特性が良好で、かつ耐久性の良好なホースとすることが出来るものである。
【０００９】
【発明の実施の形態】
以下、添付図面に基づき、この発明の実施形態を説明する。
【００１０】
図１は、この発明を実施したパワーステアリングホース１の一部切欠した斜視図を示し、このパワーステアリングホース１は、内面ゴム層２と外面ゴム層３との間に、中間ゴム層４を挟んで２層の補強層５ａ，５ｂ（繊維補強コード）が編組してある。
【００１１】
前記、内面ゴム層２及び外面ゴム層３のゴム材は、特に限定しないが、この実施形態では、クロロスルホン化ポリエチレン（ＣＳＭ）を使用すると共に、中間ゴム層４（層間ゴム層）のゴム材は、特に限定しないが、この実施形態ではアクリロニトリルブタジエンゴム（ＮＢＲ）を使用している。
【００１２】
前記補強層５ａ，５ｂは、特に限定せず、ナイロン６６等のナイロン繊維、ポリエチレンテレフタレート（ＰＥＴ）、ポリエチレンナフタレート（ＰＥＮ）繊維、ビニロン繊維、ポリケトン繊維等が挙げられるが、ナイロン６６が好適である。更に、撚コードは、片撚または双撚の何れか一方により構成している。
【００１３】
前記補強層５ａ，５ｂの補強材料としては、０．８５ｃＮ／　ｄｔｅｘ　時の中間伸度が２．２　％〜５．０　％、切断伸度が　８％〜２５％、好ましくは１３％〜２０％で、かつ撚数が１５〜３０回／１０ｃｍである撚コードを使用する。
【００１４】
切断伸度が　８％未満では、０．８５ｃＮ／　ｄｔｅｘ　時の中間伸度が２．２　％〜５．０　％を達成することが出来ず、また２５％超では撚コードの切断伸度が大きいため、ホースの耐久性が低下する。
【００１５】
この発明は、上記のように補強層を構成する補強材料の構造及び特性を所定の範囲に設定することで、音振特性が良好で、かつ耐久性の良好なホースとすることが出来るものである。
【００１６】
なお、評価試験内容、条件は、下記及び表１に示す通りである。
外径１９ｍｍ，　内径１０ｍｍのパワーステアリングホースにおいて、補強層５ａ，５ｂの補強コード材料は、ナイロン６６、コード構造はいずれも　９４０ｄｔｅｘ／３　構造とした。更に、補強層は２層構造とし、各層のコード本数は７２本とし、編組角度は、各層ともに５１°に設定して編組した。このような構造のホースの評価試験を行い、音振特性及びホース耐久性を評価した。
【００１７】
音振特性（ホースＮＶＨ特性）は、４００ｍｍ長さのパワーステアリングホースにパワーステアリング用オイルを充填し、５０°Ｃの油温下で５±０．１ＭＰａ　の変動圧力を加え、その変動圧力周波数を変動させた時の第一次共振点を求めた。そして、第一次共振点が１３０Ｈｚ以下であるものを良好と判断した。
【００１８】
ホース耐久性は、パワーステアリング用オイルを用い、温度１５０°Ｃ、圧力８ＭＰａ　の条件で繰返し衝撃圧力を加え、ホース本体が破壊するまでの加圧回数を求めた。そして、破壊に至るまでの加圧回数が４０万回以上であるものを良好と判断した。
【００１９】
【表１】
2004144260.tif 000003
【００２０】
〔実施例１〕
補強コード材の撚数（片撚）を、２０回／１０ｃｍとし、０．８５ｃＮ／　ｄｔｅｘ　時の中間伸度が２．５　％、切断伸度が１９．５％　とした場合、パワーステアリングホースの音振特性（ＮＶＨ特性）及びホースの耐久性は共に良好であった。
〔実施例２〕
補強コード材の撚数（片撚）を、２０回／１０ｃｍとし、０．８５ｃＮ／　ｄｔｅｘ　時の中間伸度が５．０　％、切断伸度が２４．５％　とした場合、パワーステアリングホースの音振特性（ＮＶＨ特性）及びホースの耐久性は共に良好であった。
〔実施例３〕
補強コード材の撚数（双撚）を２０回／１０ｃｍとし、０．８５ｃＮ／　ｄｔｅｘ　時の中間伸度が３．０　％、切断伸度が２３．０％　とした場合、パワーステアリングホースの音振特性（ＮＶＨ特性）及びホースの耐久性は共に良好であった。
【００２１】
〔比較例１〕
補強コード材の撚数（片撚）を、２０回／１０ｃｍとし、０．８５ｃＮ／　ｄｔｅｘ　時の中間伸度が２．０　％、切断伸度が１８．０％　とした場合、パワーステアリングホースの音振特性（ＮＶＨ特性）は悪く、一方ホースの耐久性については良好であった。
〔比較例２〕
補強コード材の撚数（片撚）を、２０回／１０ｃｍとし、０．８５ｃＮ／　ｄｔｅｘ　時の中間伸度が５．２　％、切断伸度が２５．３％　とした場合、パワーステアリングホースの音振特性（ＮＶＨ特性）は良かったが、ホースの耐久性についてはやや問題があった。
〔比較例３〕
補強コード材の撚数（片撚）を、２０回／１０ｃｍとし、０．８５ｃＮ／　ｄｔｅｘ　時の中間伸度が６．０　％、切断伸度が２７．０％　とした場合、パワーステアリングホースの音振特性（ＮＶＨ特性）は良かったが、ホースの耐久性については問題があった。
〔比較例４〕
補強コード材の撚数（片撚）を１０回／１０ｃｍとし、０．８５ｃＮ／　ｄｔｅｘ　時の中間伸度が２．５　％、切断伸度が２６．２％　とした場合、パワーステアリングホースの音振特性（ＮＶＨ特性）は良かったが、ホースの耐久性については問題があった。
〔比較例５〕
補強コード材に無撚コードを使用し、０．８５ｃＮ／　ｄｔｅｘ　時の中間伸度が２．０　％、切断伸度が２２．０％　とした場合、パワーステアリングホースの音振特性（ＮＶＨ特性）は悪く、一方、ホースの耐久性については良好であった。
〔比較例６〕
補強コード材に無撚コードを使用し、０．８５ｃＮ／　ｄｔｅｘ　時の中間伸度が２．５　％、切断伸度が２５．８％　とした場合、パワーステアリングホースの音振特性（ＮＶＨ特性）は良かったが、ホースの耐久性については問題があった。
【００２２】
以上のように、この発明の実施形態では、補強層を構成する補強材料の構造及び特性を所定の範囲に設定することで、音振特性が良好で、かつ耐久性の良好なホースとすることが出来ることが判った。
【００２３】
【発明の効果】
この発明は、上記のように補強層の補強材料として、０．８５ｃＮ／　ｄｔｅｘ　時の中間伸度が２．２　％〜５．０　％、切断伸度が　８％〜２５％で、かつ撚数が１５〜３０回／１０ｃｍである撚コードを使用したので、音振特性が良好で、かつ耐久性の良好なホースとすることが出来る効果がある。
【図面の簡単な説明】
【図１】この発明を実施したパワーステアリングホースの一部切欠した斜視図である。
【符号の説明】
１　パワーステアリングホース　　　　　　２　内面ゴム層
３　外面ゴム層　　　　　　　　　　　　　４　中間ゴム層
５ａ，５ｂ　補強層
【図１】
2004144260.tif 000004